实施例2
(1)制备聚乙烯醇-果胶混合溶液:取质量浓度为12%的聚乙烯醇溶液5ml,取质量浓度为10%的果胶溶液15ml,搅拌混合均匀,搅拌速率为800r/min,搅拌时间为8h,静置去除气泡后,得到有一定黏度的聚乙烯醇-果胶混合溶液;
(2)乳化交联:量取0.5ml乳化剂span-80溶于80ml液体石蜡中搅拌均匀得油相,转速为800r/min,搅拌时间为30min;在搅拌状态下,再将聚乙烯醇-果胶混合溶液滴加到油相中,搅拌速率为1500r/min,搅拌时间为30min,使其分散均匀,得到聚乙烯醇-果胶乳液。再将2.4ml戊二醛、1.2ml盐酸溶于6ml乙醚中得到交联剂溶液,然后将交联剂溶液滴加到上述聚乙烯醇-果胶乳液中反应,搅拌、转速为600r/min,反应温度为55℃,反应时间为3h;
(3)洗涤干燥筛分:反应结束后将反应液放入离心机中进行离心,将沉淀物依次用异丙醇、无水乙醇以及去离子水离心洗涤,并重复多次,然后冷冻干燥,得到聚乙烯醇-果胶栓塞微球。将聚乙烯醇-果胶栓塞微球进行筛分,得到粒径较均一的栓塞微球;
(4)载药:将0.5g阿霉素溶于水中,取2g聚乙烯醇-果胶栓塞微球溶于阿霉素溶液中搅拌,搅拌速率为300r/min,制备聚乙烯醇-果胶/阿霉素载药栓塞微球。
本实施得到聚乙烯醇-果胶栓塞微球的扫描电子显微镜图的如图3所示。
实施例3
(1)制备聚乙烯醇-果胶混合溶液:取质量浓度为20%的聚乙烯醇溶液2ml,取质量浓度为8%的果胶溶液18ml,搅拌混合均匀,搅拌速率为500r/min,搅拌时间为8h,静置去除气泡后,得到有一定黏度的聚乙烯醇-果胶混合溶液;
(2)乳化交联:量取0.8ml乳化剂span-80溶于100ml大豆油中搅拌均匀得油相,转速为500r/min,搅拌时间为30min;在搅拌状态下,再将聚乙烯醇-果胶混合液滴加到油相中,搅拌速率为3000r/min,搅拌时间为20min,使其分散均匀,得到聚乙烯醇-果胶乳液。再将1.6ml戊二醛、0.8ml盐酸溶于4ml乙醚中得到交联剂溶液,然后将交联剂溶液滴加到上述乳液中反应,搅拌、转速为600r/min,反应温度为60℃,反应时间为5h;
(3)洗涤干燥筛分:反应结束后将反应液放入离心机中进行离心,将沉淀物依次用异丙醇、无水乙醇以及去离子水离心洗涤,并重复多次,然后冷冻干燥,得到聚乙烯醇-果胶栓塞微球。将聚乙烯醇-果胶栓塞微球进行筛分,得到粒径较均一的栓塞微球;
(4)载药:将1g阿霉素溶于水中,取3g聚乙烯醇-果胶栓塞微球溶于阿霉素溶液中脚本,搅拌速率为300r/min,制备聚乙烯醇-果胶/阿霉素载药栓塞微球。
本实施得到聚乙烯醇-果胶栓塞微球的扫描电子显微镜图的如图4所示。
实施例4
(1)制备聚乙烯醇-果胶混合溶液:取质量浓度为20%的聚乙烯醇溶液18ml,取质量浓度为8%的果胶溶液2ml,搅拌混合均匀,搅拌速率为500r/min,搅拌时间为8h,静置去除气泡后,得到有一定黏度的聚乙烯醇-果胶混合溶液;
(2)乳化交联:量取0.6ml乳化剂span-80溶于80ml液体石蜡中搅拌均匀得油相,转速为600r/min,搅拌时间为20min;在搅拌状态下,再将聚乙烯醇-果胶混合液滴加到油相中,搅拌速率为1500r/min,搅拌时间为20min,使其分散均匀,得到聚乙烯醇-果胶乳液。再将1.8ml戊二醛、0.9ml盐酸溶于4.5ml乙醚中得到交联剂溶液,然后将交联剂溶液滴加到上述聚乙烯醇-果胶乳液中反应,搅拌、转速为1000r/min,反应温度为65℃,反应时间为5h;
(3)洗涤干燥筛分:反应结束后将反应液放入离心机中进行离心,将沉淀物依次用异丙醇、无水乙醇以及去离子水离心洗涤,并重复多次,然后冷冻干燥,得到聚乙烯醇-果胶栓塞微球。将聚乙烯醇-果胶栓塞微球进行筛分,得到粒径较均一的栓塞微球;
(4)载药:将1.2g阿霉素溶于水中,取2g聚乙烯醇-果胶微球溶于阿霉素溶液中,搅拌速率为400r/min,制备聚乙烯醇-果胶/阿霉素载药栓塞微球。
本实施得到聚乙烯醇-果胶栓塞微球的扫描电子显微镜图的如图5所示。